(57)【特許請求の範囲】
【請求項１】
鋼材と、前記鋼材の表面に直接的又は間接的に形成された第１のメッキ層と、を備えるメッキ鋼材において、
前記第１のメッキ層は、合計含有率５．０〜２０質量％であるＦｅ、Ｎｉ、Ｃｏのうちの少なくとも１つの元素と、０．１〜２０質量％の炭素と、Ｚｎとを含み、
前記第１のメッキ層について、δ相（ＦｅＺｎ１０）、Γ相（Ｆｅ３Ｚｎ７）及びΓ１相（ＦｅＺｎ４）の合計量が５０％以上であり、
前記第１のメッキ層の表面が、光源Ｄ６５光、１０°視野の分光測色において、ＳＣＩ方式で｛（２ａ＊）２＋（ｂ＊）２｝０．５≦５．０を満たし、
６０°鏡面光沢法Ｇｓ６０°によるメッキ表面光沢度が８０以上である、ことを特徴とするメッキ鋼材。
【請求項２】
前記第１のメッキ層について、δ相（Ｎｉ３Ｚｎ２２）、γ相（Ｎｉ５Ｚｎ２１）及びγ相（Ｃｏ５Ｚｎ２１）の合計量が３０％以上であり、前記第１のメッキ層の表面が、光源Ｄ６５光、１０°視野の分光測色において、ＳＣＩ方式で｛（ａ＊）２＋（ｂ＊）２｝０．５≦３．０をさらに満たす、請求項１に記載のメッキ鋼材。
【請求項３】
前記鋼材と前記第１のメッキ層との間に、第２のメッキ層を備え、
前記第２のメッキ層が、含有率が０〜２０質量％であるＭｇ、Ａｌ、Ｓｉ、Ｔｉ、Ｖ、Ｃｒ、Ｍｎ、Ｃｏ、Ｎｉ、Ｃｕ、Ｓｎ、Ｆｅのうちの少なくとも１つの元素と、Ｚｎとを含む、請求項１又は２に記載のメッキ鋼材。
【請求項４】
前記第１のメッキ層が、さらに、０．０１〜３質量％の窒素と、０．０１〜３質量％の硫黄と、の少なくとも１つを含む、請求項１又は２に記載のメッキ鋼材。
【請求項５】
前記鋼材に対する前記第１のメッキ層の付着量が、片面あたり５〜５０ｇ／ｍ２である、請求項１又は２に記載のメッキ鋼材。
【請求項６】
前記第２のメッキ層に対する前記第１のメッキ層の付着量が、片面あたり２〜１０ｇ／ｍ２である、請求項３に記載のメッキ鋼材。
【請求項７】
前記鋼材に対する前記第２のメッキ層の付着量が、片面あたり５〜５０ｇ／ｍ２である、請求項３に記載のメッキ鋼材。
【請求項８】
前記第１のメッキ層の平均結晶粒径が５〜８０ｎｍである、請求項１又は２に記載のメッキ鋼材。
【請求項９】
前記第１のメッキ層の表面粗度がＲａ８０ｎｍ以下である、請求項１又は２に記載のメッキ鋼材。
【請求項１０】
前記第１のメッキ層は、Ｚｎに次いでＦｅの含有量が多く、前記金属間化合物については、δ相（ＦｅＺｎ１０）、Γ相（Ｆｅ３Ｚｎ７）及びΓ１相（ＦｅＺｎ４）のいずれかが主層である、請求項１又は２に記載のメッキ鋼材。
【発明の詳細な説明】
【技術分野】
【０００１】
本発明は、優れた耐食性を有するとともに、無彩色であってしかも優れた光沢性を有する、メッキ鋼材に関する。
【背景技術】
【０００２】
亜鉛は大気環境での耐食性（犠牲防食能等）が良好であり、鋼材の腐食を抑制することから、鋼材のメッキとして広く用いられている。例えば、屋内家電製品の分野では、電気亜鉛メッキ鋼材が広く用いられている。【０００３】
このような亜鉛を含むメッキ鋼材は、多数知られている（例えば、特開昭６３−１４８９０号公報参照）。特開昭６３−１４８９０号公報には、鋼材上に特定の目付量で亜鉛メッキ又は亜鉛合金メッキ被膜を形成し、さらにその表面に特定の目付量で光沢亜鉛又は光沢亜鉛合金メッキ被膜を形成した、装飾亜鉛メッキ鋼材が開示されている。
【発明の概要】
【発明が解決しようとする課題】
【０００４】
上記の装飾亜鉛メッキ鋼材は、そのメッキ層中η相（Ｚｎ）を多く含むことに起因して、色味を帯びている。メッキ鋼材が色味を帯びている場合、即ち有彩色を呈している場合には、クリア塗装されて使用された際、使用された工業製品の清潔感や高級感を損なうといった欠点がある。【０００５】
また、上記の装飾亜鉛メッキ鋼材は、そのメッキ層の平均結晶粒径や表面粗度が適切に制御されていないことに起因して、その表面の光沢性は、６０°鏡面光沢法による表面光沢度Ｇｓ６０°が６０程度である。【０００６】
近年では、特に、クリア塗装を施す家電製品用途において、清潔感や高級感を具備するという理由により、色味を帯びていない、換言すれば無彩色であって、しかも優れた光沢性を有する表面外観の亜鉛メッキ鋼材の需要が高まっている。【０００７】
（無彩色であるか否かの評価法）
ところで、メッキ鋼材の表面を無彩色であると評価するためには、後述するＣＩＥＬＡＢ表色系で、｛（２ａ＊）２＋（ｂ＊）２｝０．５≦５．０を満たす必要がある。【０００８】
通常、物体の色は光源（太陽光、蛍光灯、ＬＥＤ等）によって変化する。光源を測色用標準イルミナントＤ６５とし、視野角度１０°を用いると、昼光で照らされている物体色を再現することができる。この測定条件下で、後述するＳＣＩ方式で亜鉛を含むメッキで被覆されたメッキ鋼材表面を測色したとき、ＣＩＥＬＡＢ表色系で、｛（２ａ＊）２＋（ｂ＊）２｝０．５≦５．０であれば無彩色であると感じることができる。【０００９】
光源については、ＪＩＳ  Ｚ８７２０「測色標準イルミナイト（標準の光）及び標準光源」（対応外国規格ＩＳＯ／ＣＩＥ  １０５２６）に記載されている。ここで、ＣＩＥとは、「Ｃｏｍｍｉｓｓｉｏｎ  Ｉｎｔｅｒｎａｔｉｏｎａｌｅ  ｄｅ  ｌ’Ｅｃｌａｉｒａｇｅ（仏）、国際照明委員会」の略であり、ＣＩＥは光と照明の分野での科学・技術及び工芸に関するあらゆる事項について、標準と測定の手法を開発し、国際規格及び各国の工業規格の作成に指針を与え、他の国際団体との連携・交流を図っている。【００１０】
測色用標準イルミナントＤ６５は、昼光で照明される物体色を表示する場合に使用される。視野角度（視角１０°）はＪＩＳ  Ｚ８７２３「表面色の視覚比較方法」（対応外国規格ＩＳＯ／ＤＩＳ  ３６６８）で定義されている。【００１１】
色を測定するとき、正反射光を除去して色を測る方法をＳＣＥ(正反射光除去)方式といい、光トラップがなく正反射光を除去せずに色を測る方法をＳＣＩ(正反射光込み)方式という。ＳＣＩ方式では、正反射光を含んで測定するので、表面状態に関係なく素材そのものの色の評価となる。これはＪＩＳ  Ｚ８７２２「色の測定方法−反射・透過物体色」に準拠する。【００１２】
ＣＩＥＬＡＢ表示色は、知覚と装置の違いによる色差を測定するために１９７６年に勧告され、日本ではＪＩＳ  Ｚ８７２９「色の表示方法−Ｌ＊ａ＊ｂ＊表色系およびＬ＊ｕ＊ｖ＊表色系」に規定されている均等色空間である。【００１３】
ＣＩＥＬＡＢの３つの座標は、色の明度（Ｌ＊と標記し、その値が０では黒、１００では白の拡散色を意味する）、赤と緑の間の位置（ａ＊と標記し、その値が負であれば緑寄りであって、正であれば赤寄りであることを意味する）、及び黄色と青の間の位置（ｂ＊と標記し、その値が負であれば青寄りであって、正であれば黄色寄りであることを意味する）に対応している。【００１４】
（光沢性の評価法）
次に、光沢性は、鏡面光沢法にて測定した表面光沢度により評価することができる。この表面光沢度は、規定された入射角（本明細書においては６０°）に対して、メッキ鋼材の表面からの鏡面反射光束αを測定し、同一条件における屈折率ｎ＝１．５６７のガラス表面の鏡面反射光束βを基準とした比α／βで算出され、Ｇｓ６０°と標記される。【００１５】
近年において、クリア塗装を施す家電製品で使用するのに適したメッキ鋼の表面光沢度Ｇｓ６０°は８０以上であり、このような値の表面光沢度を有すれば、意匠性にも優れるものと評価することができる。【００１６】
以上に示す、無彩色の定義、及び光沢性の定義から、メッキ鋼材の表面に関しては、｛（２ａ＊）２＋（ｂ＊）２｝０．５≦５．０（好ましくは≦３．５）を満たすとともに、表面光沢度Ｇｓ６０°が８０以上（好ましくは８５以上）であることが望まれる。【００１７】
本発明は、上記事情に鑑みてなされたものであって、優れた耐食性（犠牲防食能）を有するとともに、無彩色（｛（２ａ＊）２＋（ｂ＊）２｝０．５≦５．０（好ましくは≦３．５）を満たす）であってしかも優れた光沢性（表面光沢度Ｇｓ６０°が８０以上（好ましくは８５以上）である）を有する、メッキ鋼材を提供することを目的とする。
【課題を解決するための手段】
【００１８】
本発明者らは、メッキ鋼材の最表メッキ層である第１のメッキ層として、ベースが亜鉛である層を形成することで、当該メッキ層に優れた耐食性（犠牲防食能）を発揮させることを前提に、さらに、当該メッキ層の外観の意匠性を高めるべく、鋭意研究を重ねた。その結果、本発明者らは、第１のメッキ層に含ませる亜鉛以外の元素の割合を限定するとともに、特に、当該メッキ層に特定の金属間化合物相を含ませることで、当該メッキ層の表面外観を、無彩色であり、かつ、優れた光沢性を有するものとすることができる、との知見を得、本発明を完成した。その要旨は以下のとおりである。【００１９】
[１]鋼材と、上記鋼材の表面に直接的又は間接的に形成された第１のメッキ層と、を備えるメッキ鋼材において、
上記第１のメッキ層は、合計含有率５．０〜２０質量％であるＦｅ、Ｎｉ、Ｃｏのうちの少なくとも１つの元素と、０．１〜２０質量％の炭素と、Ｚｎとを含み、
上記第１のメッキ層について、δ相（ＦｅＺｎ１０）、Γ相（Ｆｅ３Ｚｎ７）及びΓ１相（ＦｅＺｎ４）の合計量が５０％以上であり、
上記第１のメッキ層の表面が、光源Ｄ６５光、１０°視野の分光測色において、ＳＣＩ方式で｛（２ａ＊）２＋（ｂ＊）２｝０．５≦５．０を満たし、
６０°鏡面光沢法Ｇｓ６０°によるメッキ表面光沢度が８０以上である、ことを特徴とするメッキ鋼材。【００２０】
[２]上記第１のメッキ層について、δ相（Ｎｉ３Ｚｎ２２）、γ相（Ｎｉ５Ｚｎ２１）及びγ相（Ｃｏ５Ｚｎ２１）の合計量が３０％以上であり、上記第１のメッキ層の表面が、光源Ｄ６５光、１０°視野の分光測色において、ＳＣＩ方式で｛（ａ＊）２＋（ｂ＊）２｝０．５≦３．５をさらに満たす、上記[１]に記載のメッキ鋼材。
【００２１】
[３]上記鋼材と上記第１のメッキ層との間に、第２のメッキ層を備え、
上記第２のメッキ層が、含有率が０〜２０質量％であるＭｇ、Ａｌ、Ｓｉ、Ｔｉ、Ｖ、Ｃｒ、Ｍｎ、Ｃｏ、Ｎｉ、Ｃｕ、Ｓｎ、Ｆｅのうちの少なくとも１つの元素と、Ｚｎとを含む、上記[１]又は[２]に記載のメッキ鋼材。【００２２】
[４]上記第１のメッキ層が、さらに、０．０１〜３質量％の窒素と、０．０１〜３質量％の硫黄とを含む、上記[１]に記載のメッキ鋼材。【００２３】
[５]上記鋼材に対する上記第１のメッキ層の付着量が、片面あたり５〜５０ｇ／ｍ２である、上記[１]に記載のメッキ鋼材。【００２４】
[６] 上記第２のメッキ層に対する上記第１のメッキ層の付着量が、片面あたり２〜１０ｇ／ｍ２である、上記[３]に記載のメッキ鋼材。【００２５】
[７]上記鋼材に対する上記第２のメッキ層の付着量が、片面あたり５〜５０ｇ／ｍ２である、上記[３]に記載のメッキ鋼材。【００２６】
[８]上記第１のメッキ層の平均結晶粒径が５〜８０ｎｍである、上記[１]又は[２]に記載のメッキ鋼材。【００２７】
[９]上記第１のメッキ層の表面粗度がＲａ８０ｎｍ以下である、上記[１]又は[２]に記載のメッキ鋼材。【００２８】
[１０]上記第１のメッキ層は、Ｚｎに次いでＦｅの含有量が多く、上記金属間化合物相については、δ相（ＦｅＺｎ１０）、Γ相（Ｆｅ３Ｚｎ７）及びΓ１相（ＦｅＺｎ４）のいずれかがが主層である、上記[１]又は[２]に記載のメッキ鋼材。
【発明の効果】
【００２９】
本発明に係るメッキ鋼材では、メッキ鋼材の最表メッキ層（第１のメッキ層）に、ベースが亜鉛である層を用いることで、当該メッキ層に優れた耐食性（犠牲防食能）を付与することを前提に、さらに、当該メッキ層に含ませる亜鉛以外の元素の割合と、特に、当該メッキ層に含ませる金属間化合物相の種類について改良を行っている。その結果、本発明に係るメッキ鋼材によれば、優れた耐食性とともに、無彩色であってしかも優れた光沢性を示す外観を実現することができる。
【発明を実施するための形態】
【００３０】
以下に、本発明に係るメッキ鋼材（及びその製造方法）について、詳細に説明する。なお、これらの実施形態は、本発明を限定するものではない。また、上記実施形態の構成要素には、当業者が置換可能かつ容易なもの、或いは実質的に同一のものが含まれる。さらに、上記実施形態に含まれる各種形態は、当業者が自明の範囲で任意に組み合わせることができる。
【００３１】
＜メッキ鋼材＞
本発明に係るメッキ鋼材は、鋼材と、上記鋼材の表面に直接的又は間接的に形成された第１のメッキ層と、を備える。鋼材は、特に限定されるものではなく、例えば、熱延鋼板や冷延鋼板を用いることができる。なお、鋼の種類も特に制限されない。
【００３２】
第１のメッキ層は、合計含有率５．０〜２０質量％であるＦｅ、Ｎｉ、Ｃｏのうちの少なくとも１つの元素と、０．１〜２０質量％の炭素と、Ｚｎとを含む。ここで、上記合計含有率とは、Ｆｅ、Ｎｉ、Ｃｏの含有率を合計したものを意味する。また、第１のメッキ層は、δ相（ＦｅＺｎ１０）、Γ相（Ｆｅ３Ｚｎ７）及びΓ１相（ＦｅＺｎ４）の合計量が５０％以上である。ここで、上記合計量とは、面積率をいうものとする。
【００３３】
ここでいう炭素は、第１のメッキ層を電気メッキ法によって形成する際に、メッキ浴に添加されたジアリルアミン重合体及びジアリルジアルキルアンモニウム塩重合体の少なくとも１種（以下、単に「添加剤」と称する場合がある）に由来する炭素であると推定される。
【００３４】
なお、第１のメッキ層の成分は、Ｆｅ、Ｎｉ、Ｃｏのうちの少なくとも一つの元素、炭素及びＺｎ以外に不純物を含有してもよい。ここで、不純物とは、第１のメッキ層の成分として意識的に添加したものではなく、原料中に、或いは製造工程において混入されるものであり、Ａｌ、Ｍｇ、Ｓｉ、Ｔｉ、Ｖ、Ｃｒ、Ｍｎ、Ｃｕ、Ｓｎ、Ｎｂ、Ｐｂ、Ｃｄ、Ｃａ、Ｐｂ、Ｙ、Ｌａ、Ｃｅ、Ｓｒ、Ｓｂ、酸素、燐等を意味する。これらの元素が不純物として、合計して１％程度含有しても、本発明の効果は損なわれない。
【００３５】
（作用等）
第１のメッキ層は、ベースを亜鉛とすることで、当該メッキ層に優れた耐食性（犠牲防食能）を発揮させることができる。
【００３６】
そして、第１のメッキ層は、Ｆｅ、Ｎｉ、Ｃｏの合計含有率を２０質量％以下とすることで、不等式｛（２ａ＊）２＋（ｂ＊）２｝０．５≦５．０が満たされ、メッキ層が無彩色を呈する、と評価することができる。なお、上記合計含有率を１７質量％以下とすることで上記効果をさらに高いレベルで奏することができ（上記不等式の左辺≦４．５）、１５質量％以下とすることで上記効果を極めて高いレベルで奏することができる（上記不等式の左辺≦３．５）。
【００３７】
一方、第１のメッキ層は、Ｆｅ、Ｎｉ、Ｃｏの合計含有率を５．０質量％以上とするとともに、炭素の含有量を０．１〜２０質量％とすることで、第１のメッキ層の結晶粒径を小さくして微細化を図ることができる。また、第１のメッキ層に０．１〜２０質量％の炭素を含ませることで、第１のメッキ層の表面がさらに平滑となる。これらの作用により、６０°鏡面光沢法Ｇｓ６０°によるメッキ表面光沢度が８０以上となり、第１のメッキ層の表面が優れた光沢性を有するものとなる。
【００３８】
なお、Ｆｅ、Ｎｉ、Ｃｏの合計含有率を６．０質量％以上とすることで上記効果をさらに高いレベルで奏することができ（上記メッキ表面光沢度が８５以上）、７．０質量％以上とすることで上記効果を極めて高いレベルで奏することができる（上記メッキ表面光沢度が９０以上）。
【００３９】
また、第１のメッキ層中の炭素が０．１質量％未満であると、平滑性が不十分となり光沢性が得られないという不具合が生じ、当該炭素が２０質量％を超えると、添加剤の吸着が過多となる部分ができ、微細な凹凸を形成して光沢性を損ない、さらに無彩色ではなくなるという不具合が生じる。第１のメッキ層中の炭素の含有率を０．５〜１０質量％とした場合には、上記効果がより高いレベルで奏され、０．２〜５質量％とした場合には、上記効果がさらに高いレベルで奏され、０．３〜３質量％とした場合には、上記効果がなおさらに高いレベルで奏される。なお、第１のメッキ層中の炭素の含有率は、当該メッキ層 を高周波分析可能なグロー放電発光分析（ＧＤＳ: Ｇｒｏｗ Ｄｉｓｃｈａｒｇｅ ｅｍｉｓｓｉｏｎ ａｔｏｍｉｃ Ｓｐｅｃｔｒｏｍｅｔｒｙ)で測定することができる。
【００４０】
また、第１のメッキ層の相形態として、δ相（ＦｅＺｎ１０）、Γ相（Ｆｅ３Ｚｎ７）及びΓ１相（ＦｅＺｎ４）の合計量を５０％以上とすることで、第１のメッキ層の結晶粒を細かくすることができる。即ち、上記の各種金属間化合物相は、亜鉛単体(η相)に比べて結晶化過電圧を大きくすることができるため、結晶核の生成が結晶成長より先行する。これにより、上記のＦｅ、Ｎｉ、Ｃｏの合計含有率及び炭素含有率の上記下限値と相まって、第１のメッキ層の微細化が高いレベルで実効あるものとなり、第１のメッキ層の表面に関して優れた光沢性が実現される。
【００４１】
以上に示すように、本発明に係るメッキ鋼材では、最外メッキ層を亜鉛ベースとすることで、優れた耐食性（犠牲防食能）を実現することを前提に、さらに、当該メッキ層に含ませる亜鉛以外の元素の割合と、特に、当該メッキ層に含ませる金属間化合物相の種類について改良を行っている。その結果、本発明に係るメッキ鋼材によれば、優れた耐食性とともに、無彩色であってしかも優れた光沢性を示す外観を実現することができる。
【００４２】
（好適例）
以上に示すメッキ鋼板においては、上記第１のメッキ層について、δ相（Ｎi３Ｚｎ２２）、γ相（Ｎｉ５Ｚｎ２１）及びγ相（Ｃｏ５Ｚｎ２１）の合計量が３０％以上であり、上記第１のメッキ層の表面が、光源Ｄ６５光、１０°視野の分光測色において、ＳＣＩ方式で｛（ａ＊）２＋（ｂ＊）２｝０．５≦３．５をさらに満たすことが好ましい。ここで、上記合計量とは、面積率をいうものとする。上記不等式をさらに満たすことで、メッキ層がさらに高いレベルで無彩色を呈する、と評価することができる。なお、上記のδ相（Ｎｉ３Ｚｎ２２）、γ相（Ｎｉ５Ｚｎ２１）及びγ相（Ｃｏ５Ｚｎ２１）の合計量を３５％以上とすることで上記効果をさらに高いレベルで奏することができ（上記不等式の左辺≦２．５）、４０％以上とすることで上記効果を極めて高いレベルで奏することができる（上記不等式の左辺≦２．０）。
【００４３】
また、上記メッキ鋼板においては、上記鋼材と上記第１のメッキ層との間に、第２のメッキ層を備え、上記第２のメッキ層が、含有率が０〜２０質量％であるＭｇ、Ａｌ、Ｓｉ、Ｔｉ、Ｖ、Ｃｒ、Ｍｎ、Ｃｏ、Ｎｉ、Ｃｕ、Ｓｎ、Ｆｅのうちの少なくとも１つの元素と、Ｚｎとを含む、ことが好ましい。ここで、上記含有率とは、Ｍｇ、Ａｌ、Ｓｉ、Ｔｉ、Ｖ、Ｃｒ、Ｍｎ、Ｃｏ、Ｎｉ、Ｃｕ、Ｓｎ、Ｆｅのそれぞれの含有率を意味する。
【００４４】
第２のメッキ層は、腐食環境（例えば３５℃の５ｍａｓｓ％ＮａＣｌ溶液中）における表面酸化膜層の影響を除いたその自然浸漬電位が第１のめっき層よりも卑であり、これにより、犠牲防食能をさらに高めることができる。
【００４５】
なお、第２のメッキ層に含ませる亜鉛以外の元素としては、上記のとおりＭｇ、Ａｌ、Ｓｉ、Ｔｉ、Ｖ、Ｃｒ、Ｍｎ、Ｃｏ、Ｎｉ、Ｃｕ、Ｓｎ、Ｆｅが挙げられるが、耐食性の観点からはＭｇ、Ａｌ、Ｓｉ、Ｍｎ、Ｎｉ、Ｃｏが好ましい。また第２のメッキ層が、金属元素として、上記以外に、原料中に、或いは製造工程において混入する不純物を含有してもよい。
【００４６】
また、上記メッキ鋼板においては、上記第１のメッキ層が、さらに、０．０１〜３質量％の窒素と、０．０１〜３質量％の硫黄と、の少なくとも１つを含むことが好ましく、０．０３〜１質量％の窒素と、０．０３〜１質量％の硫黄と、の少なくとも１つを含むことがさらに好ましい。窒素及び硫黄も、第１のメッキ層を電気メッキ法によって形成する際に、メッキ浴に加えられた添加剤に由来する元素であると推定される。添加剤を含む亜鉛メッキ浴を用いて鋼材に形成した第１のメッキ層に０．０１〜３質量％の窒素と、０．０１〜３質量％の硫黄と、の少なくとも１つを含ませることで、第１のメッキ層の表面がさらに一層平滑となり、極めて高い光沢性を示すこととなる。また、これら窒素、硫黄についても炭素と同様にＧＤＳで測定することができる。
【００４７】
さらにまた、上記メッキ鋼板においては、上記鋼材に対する上記第１のメッキ層の付着量が、片面あたり５〜５０ｇ／ｍ２であることが好ましい。なお、本形態は、第２のメッキ層を含まない場合のメッキ鋼板についての形態である。上記の付着量を片面あたり５ｇ／ｍ２以上とすることで、さらに優れた耐食性（犠牲防食能）を発揮することができる。一方、上記の付着量を片面あたり５０ｇ／ｍ２超としても、当該耐食性の更なる向上は見込めないので、５０ｇ／ｍ２以下とすることで、メッキ材料の節約を図ることができる。なお、上記付着量のさらに好ましい範囲は、片面あたり１０〜２０ｇ／ｍ２であり、これにより、上記効果をそれぞれさらに高いレベルで奏することができる。
【００４８】
これに対し、上記メッキ鋼板においては、上記第２のメッキ層に対する上記第１のメッキ層の付着量が、片面あたり２〜１０ｇ／ｍ２であることが好ましい。なお、本形態は、第２のメッキ層を含む場合のメッキ鋼板についての形態である。第２のめっき層を設ける場合、上記の付着量を片面あたり２ｇ／ｍ２以上とすることで、第２層のめっきに起因する模様や色調を隠蔽して無彩色となり、優れた光沢を発揮することができる。一方、上記の付着量を片面あたり１０ｇ／ｍ２超としても、更なる無彩色化や光沢の向上は見込めないので、１０ｇ／ｍ２以下とすることで、メッキ材料の節約を図ることができる。なお、上記付着量の上限値のさらに好ましい範囲は、片面あたり６ｇ／ｍ２であり、これにより、上記効果をさらに高いレベルで奏することができる。
【００４９】
次に、上記メッキ鋼板においては、上記第１のメッキ層の平均結晶粒径が５〜８０ｎｍであることが好ましい。第１のメッキ層の平均結晶粒径もメッキ鋼板表層の光学特性に影響を及ぼす。一般に、第１のメッキ層の平均結晶粒径が過度に大きい場合には、十分な光沢性が実現されない。このため、メッキ層の平均結晶粒径は８０ｎｍ以下であることが好ましく、３０ｎｍ以下であることがより好ましい。これに対し、上記平均結晶粒径の下限値は特に規定する必要はないが、５ｎｍ以上であれば工業生産が容易である。
【００５０】
第１のメッキ層の平均結晶粒径は、透過顕微鏡像から結晶粒径の平均値を直接的に求めてもよいが、Ｘ線回折ピークの形状分析によって求めてもよい。或いはまた、下記式（Ｓｈｅｒｒｅの式）を用いて結晶粒径（Ｄ）を簡便に求めることもできる。
Ｄ＝（０．９λ）／（βｃｏｓθ）
なお、上記式中、λは測定Ｘ線波長、βは半価幅（ｒａｄ）、θは回折線のブラッグ角度である。
【００５１】
さらに、上記メッキ鋼板においては、上記第１のメッキ層の表面粗度が、ＳＰＭ（走査型プローブ顕微鏡）で測定した場合に、Ｒａ（算術平均粗さ）で８０ｎｍ以下であることが好ましい。メッキ鋼板の第１のメッキ層の表面の粗さは、メッキ鋼板の光学特性に影響を及ぼす。即ち、一般に、メッキ層の表面粗度が低いほど、メッキ鋼材の光沢度は高くなる。このため、第１のメッキ層の表面の粗度が過度に高い場合には、当該表面が鏡面とならず、メッキ鋼板の最表面が優れた光沢性を有するには至らない。
【００５２】
このことは、上述した第１のメッキ層の平均結晶粒径と、第１のメッキ層の表面粗度との相関関係によっても容易に理解される。即ち、第１のメッキ層の組織を微細化させること（平均結晶粒径を小さくすること）により、当該メッキ層の粗度を低くすること（平滑化すること）ができ、ひいては、第１のメッキ層の表面の光沢度を増大させることが可能となる。
【００５３】
また、第１のメッキ層の表面粗度は、人間の可視光領域における波長（３８０ｎｍ〜８１０ｎｍ）とも密接に関連している。即ち、当該可視光領域における波長の約１０分の１の粗度であれば、ほぼ可視光領域の全波長の光を正反射し、その結果、メッキ鋼板の色調が物体色となり、かつ、光沢度の高い外観を呈するものとなる。さらに、第１のメッキ層の表面の粗度はメッキ前の鋼材ヘアライン（製品の美観を目的として研磨により付けられた長い筋目）や、エンボス（鋼材に文字や絵柄等を浮き彫りにする加工）等のパターニングにも依存するが、粗度を測定する箇所は、マクロなパターンは光沢感の認識には影響しないという理由から、パターンの凸部でよい。なお、第１のメッキ層の粗度の下限値は特に設定する必要はないが、当該メッキ層表面が過度に平滑であると、擦り疵や、荷づれの原因となるので、Ｒａ（算術平均粗さ）を５ｎｍ以上とすることが好ましい。
【００５４】
なお、第１のメッキ層の光沢度は、上述した当該メッキ層自体の平均結晶粒径や表面粗度のみならず、メッキ原材の粗度にも依存する。一般に、メッキ原材の粗度が低いほど、メッキ鋼材の光沢度は高くなる。メッキ原材の粗度は、メッキ鋼材の光沢度以外の観点（例えば、プレス成時の潤滑性）からも制御する必要がある。また、第１のメッキ層を十分な厚みとすれば、メッキ原材の粗度に起因する上記光沢度への影響は小さくなる。以上により、本発明ではメッキ原材の粗度はあえて限定しない。
【００５５】
第１のメッキ層のメッキ原材の粗度は、様々な方法で調整することができる。具体的な調整方法としては、ロール圧延による転写、ショットブラスト、研磨などが挙げられるが、これらに限らず他の公知の手段を適用することもできる。
【００５６】
加えて、上記メッキ鋼板においては、上記第１のメッキ層は、Ｚｎに次いでＦｅの含有量が多く、上記金属間化合物相については、δ相（ＦｅＺｎ１０）、Γ相（Ｆｅ３Ｚｎ７）、Γ１相（ＦｅＺｎ４）のいずれかが主層（面積率が最大の相）であることが好ましい。即ち、Ｚｎに次いでＦｅの含有量を多くすることで、η相（Ｚｎ相）の生成が抑制され、η相（Ｚｎ相）と比べて結晶化過電圧の大きい上記金属間化合物相が主相となり微細析出することにより、６０°鏡面光沢法Ｇｓ６０°によるメッキ表面光沢度が８０以上となり、メッキ層の表面がさらに優れた光沢性を有するものとなる。
【００５７】
このようなめっき相の構成は透過電子顕微鏡の回折像から直接的に求めてもよいが、Ｘ線回折強度から求めてもよい。電気めっきで形成されるめっき層は歪みが多く、基板の配向性などの影響を受けるために通常の文献値などと異なる場合が多い。しかし、本発明におけるη相の有無はターゲットにＣｏを用いて２θ/θ法で４５．１°〜４６．１°のピーク強度の最大値を４８．０°〜５２．０°のピーク強度の最大値と比較することにより判定できる。４５．１°〜４６．１°のピーク強度の最大値が４８．０°〜５２．０°のピーク強度の最大値の２０％以下であれば、光沢性に悪影響を及ぼすような量のη相（Ｚｎ）は存在せず、１０％以下であれば実質的な影響は見られない。また第２のめっき層が存在する場合にはＸ線の入射角を変えて第２のめっき層の影響を除去すればよい。
【００５８】
＜メッキ鋼材の製造方法＞
以下、本発明に係るメッキ鋼板の製造方法について、詳細に説明する。
【００５９】
（第１のメッキ層の形成方法）
本発明に係るメッキ鋼材は、上記の第１のメッキ層（最表メッキ層）を形成するに際して、硫酸亜鉛、硫酸ナトリウム、及び硫酸を含み、さらにジアリルアミン重合体及びジアリルジアルキルアンモニウム塩重合体の少なくとも１種を添加した亜鉛メッキ浴を用いて、鋼材（或いは後述する第２のメッキ層）に電気亜鉛メッキを行うことによって、製造する。また、電気亜鉛メッキ浴には、Ｚｎの他に、Ｆｅ、Ｃｏ、Ｎｉの少なくとも１つの元素を添加することで、Ｆｅ、Ｃｏ、Ｎｉの少なくとも１つの元素とＺｎとを含む亜鉛合金メッキ層を鋼材に直接的又は間接的に形成する。
【００６０】
電気亜鉛メッキ浴には、上述のとおり、Ｚｎの他に、Ｆｅ、Ｃｏ、Ｎｉの少なくとも１つの元素（元素Ｘ）を添加する。メッキ浴中における元素ＸとＺｎとのモル濃度比率及びモル濃度は、下記２つの式をともに満たすよう調整する。このように、メッキ浴の組成等を調整することにより、結晶粒の粗大化が抑制されるとともに、優れた耐食性（犠牲防食能）を有するとともに、無彩色でかつ優れた光沢性を有する第１のメッキ層を形成することができる。
【００６１】
０．７０≧Ｘ２＋／（Ｚｎ２＋＋Ｘ２＋）≧０．５０
Ｚｎ２＋＋Ｘ２＋≧０．７ｍｏｌ／ｌ
【００６２】
メッキ浴中のモル濃度比率及びモル濃度が、上記２つの式の少なくとも１つの範囲外である場合には、第１のメッキ層の光沢性が低下するほか、当該メッキ層の色調が無彩色でなくなり、｛（２ａ＊）２＋（ｂ＊）２｝０．５≦５．０を満たさなくなるおそれがある。また、上記２つの式をともに満足するメッキ浴を用いることで、得られる第１のメッキ層の結晶粒の微細化を促進させることができる。なお、電気亜鉛メッキ浴には、その他に、メッキ浴中の金属イオン（Ｚｎ２＋、Ｆｅ２＋、Ｃｏ２＋、Ｎｉ２＋）の対イオンとなるＳＯ４２−、Ｃｌ−が不可避的に浴中に混入される。
【００６３】
また、第１のメッキ層を合金メッキ化するにあたり、Ｚｎ−Ｎｉ系メッキ層を形成するにはメッキ液に硫酸ニッケル又は塩化ニッケルを添加し、Ｚｎ−Ｆｅ系メッキ層を形成するにはメッキ液に硫酸鉄又は塩化鉄を添加し、Ｚｎ−Ｃｏ系メッキ層を形成するにはメッキ液に硫酸コバルト又は塩化コバルトを添加すればよい。
【００６４】
上記の電気メッキにおいては、電流密度を５〜１５ｋＡ／ｍ２とすることで、電流密度と通電時間との積であるク−ロン数を制御して目的のメッキ付着量を実現することができる。電流密度を５ｋＡ／ｍ２以上とすることで、製膜速度が十分となり、また、粗大な結晶粒が形成され難くなって第１のメッキ表面がより平滑な状態となる。また、電流密度を５ｋＡ／ｍ２以上とすることで、η相の生成を抑制でき、無彩色となる。一方、電流密度を１５ｋＡ／ｍ２以下とすることで、鋼材表面（或いは第２のメッキ層表面）へのＺｎ、Ｆｅ、Ｃｏ、Ｎｉ等の金属元素の供給が円滑に行われ、均一で密着性の良好な第１のメッキ層が得られる。当該電流密度を７ｋＡ／ｍ２以上１２ｋＡ／ｍ２以下とした場合には、上記各効果がさらに高いレベルで奏されるため、好ましい。
【００６５】
また、浴温や、被メッキ材である鋼材（或いは第２のメッキ層）とメッキ液との間の相対流速の制御等については、公知の技術を用いることができる。具体的には、電気メッキ時の、メッキ浴と被メッキ材（鋼材或いは第２のメッキ層）との間の相対液流速は０．５ｍ／ｓｅｃ以上とすることが好ましい。相対液流速が大きいほど、被メッキ材とメッキ液間の拡散層が薄くなり、金属イオンの供給が容易となる。これは、特に、高電流密度でのメッキ処理の場合に有効である。相対液流速の与え方は種々存在するが、被メッキ材が鋼板である場合は、高速で通板する方法や、対向流を付与する方法がある。なお、相対液流速の上限は特に規定するものではないが、５ｍ／ｓｅｃ以上になると、メッキ液の持ち出しや、対向流を生むポンプ能力といった課題が発生するので好ましくない。
【００６６】
メッキ浴のｐＨは、１〜３の範囲であることが好ましい。メッキ浴のｐＨを１以上とすることで、電気メッキ時の競争反応となる水素発生を抑制し、電流効率の著しい低下を抑制することができる。また、メッキ浴のｐＨを３以下とすることで、メッキ浴中の金属元素（Ｚｎ、Ｆｅ、Ｃｏ、Ｎｉ）を安定して溶解させた状態に維持することができる。なお、ｐＨを１．５〜２．５の範囲とした場合には、上記各効果がさらに高いレベルで奏される。
【００６７】
メッキ浴温度は、電流効率とメッキ液蒸発の観点から、４０〜６０℃にすることが好ましい。即ち、メッキ浴温度を４０℃以上とすることで、優れた電流効率を実現できる一方、６０°以下とすることで、メッキ液蒸発を抑制することができる。
【００６８】
メッキ浴には、ジアリルアミン重合体及びジアリルジアルキルアンモニウム塩重合体の少なくとも１種を含む光沢添加剤（以下、単に「添加剤」と称する場合がある。）を、０．１ｇ／ｌ〜１０ｇ／ｌ含有させることが好ましい。これらの添加剤は、第１のメッキ層中に、η相（Ｚｎ相）を析出させずに、特定の金属間化合物相（δ相（ＦｅＺｎ１０）、Γ相（Ｆｅ３Ｚｎ７）、Γ１相（ＦｅＺｎ４）、δ相（Ｎｉ３Ｚｎ２２）、γ相（Ｎｉ５Ｚｎ２１）、及びγ相（Ｃｏ５Ｚｎ２１））のみを析出、成長させるために、さらには第１のメッキ層の結晶粒径を微細化するために、用いられる。
【００６９】
具体的に、ジアリルアミン重合体の例として、ジアリルアミン塩酸塩重合体、ジアリルアミン重合体、メチルジアリルアミン塩酸塩重合体、メチルジアリルアミンアミド硫酸塩重合体、メチルジアリルアミン酢酸塩重合体、ジアリルアミン塩酸塩・二酸化硫黄共重合体、ジアリルアミン酢酸塩・二酸化硫黄共重合体、メチルジアリルアミン塩酸塩・二酸化硫黄共重合体が挙げられる。ジアリルアミン重合体は、これらを単独で用いてもよいし、これらの少なくとも２種を混合したものを用いてもよい。
【００７０】
また、ジアリルジアルキルアンモニウム塩重合体の例として、ジアリルジメチルアンモニウムクロリド重合体、ジアリルメチルエチルアンモニウムエチルサルフェイト重合体、ジアリルメチルエチルアンモニウムエチルサルフェイト・二酸化硫黄共重合体、ジアリルジメチルアンモニウムクロリド・二酸化硫黄共重合体、ジアリルジメチルアンモニウムクロリド・アクリルアミド共重合体、部分3-クロロ-2-ヒドロキシプロピル化ジアリルアミン塩酸塩・ジアリルジメチルアンモニウムクロリド共重合体が挙げられる。ジアリルジアルキルアンモニウム塩重合体としては、これらを単独で用いてもよいし、これらの少なくとも２種を混合したものを用いてもよい。
【００７１】
さらに、ジアリルアミン重合体とジアリルジアルキルアンモニウム塩重合体を混合したものを添加剤として用いることもできる。混合態様は２種類に限られず、３種類以上の重合体を混合してもよい。
【００７２】
特に、ジアリルアミン重合体及びジアリルジアルキルアンモニウム塩重合体のうち、５員環構造を有する重合体が好ましい。上記重合体が５員環構造を有することで、第１のメッキ層中に、特定の金属間化合物相（δ相（ＦｅＺｎ１０）、Γ相（Ｆｅ３Ｚｎ７）、Γ１相（ＦｅＺｎ４）、δ相（Ｎｉ３Ｚｎ２２）、γ相（Ｎｉ５Ｚｎ２１）、及びγ相（Ｃｏ５Ｚｎ２１））を効率的に析出、成長させることができるとともに、第１のメッキ層の結晶粒径を高いレベルで微細化することができる。なお、これらの現象がいかなるメカニズムによるものかについては定かではないが、当該現象は本発明者らによって経験的に判明した。
【００７３】
上記重合体に５員環構造が含まれるか否かの評価方法は、以下のように行うことができる。即ち、第１のメッキ層を溶解して有機物を共沈させないように金属イオンを除去し、構造を壊さないように精製し、５員環構造を特定する。具体的には、各種核磁気共鳴（ＮＭＲ：Ｎｕｃｌｅａｒ  Ｍａｇｎｅｔｉｃ  Ｒｅｓｏｎａｎｃｅ）分光法により５員環構造を特定することができる。
【００７４】
添加剤の量は、メッキ浴中、０．１ｇ／ｌ〜１０ｇ／ｌの範囲とする。メッキ浴中に上述した添加剤を含有させて電気メッキを行うと、第１のメッキ層の形成時に、電流が集中する部位に添加剤が配位し、当該部分におけるメッキ成長が阻害されるが、添加剤が配位していない部分では第１のメッキ層の成長が促進され、形成される当該メッキ層の表面が平滑となり、高い光沢性を実現することができる。添加剤の量を、メッキ浴中、０．１ｇ／ｌ未満とすると、上記の添加剤の配位する量が不十分であるため、上記効果が得られない。一方、添加剤の量を、メッキ浴中、１０ｇ／ｌ超とすると、添加剤の配位する量が多すぎて逆に不均一となるため、上記効果が得られない。なお、添加剤の量を０．２ｇ／ｌ〜４ｇ／ｌとすると、上記効果がそれぞれさらに高いレベルで奏される。
【００７５】
また、本発明に係る添加剤の平均分子量は、１０００〜１００００の範囲とすることが好ましい。添加剤の平均分子量を１０００以上とすることで、第１のメッキ層が過度に成長することを抑制することができる。一方、当該平均分子量を１００００以下とすることで、メッキ浴中に添加剤が溶解し難くなることを回避することができる。添加剤の平均分子量を、２０００〜６０００の範囲とした場合には、上記効果がそれぞれ高いレベルで奏される。
【００７６】
以上は第１のメッキ層の形成方法に関する記載であるが、これらの記載は、鋼材に直接メッキ層を形成する場合は勿論のこと、後述する第２のメッキ層に対して第１のメッキ層を形成する場合にも同等に適用することができる。
【００７７】
（第２のメッキ層の形成方法）
次に、本発明に係るメッキ鋼板においては、鋼材と第１のメッキ層との間に、第２のメッキ層を介在させてもよい。これにより、メッキ鋼材の耐食性（犠牲防食能）がさらに高められる。第２のメッキ層は、硫酸亜鉛、硫酸ナトリウム、及び硫酸を含む亜鉛メッキ浴を用いて、鋼材に電気亜鉛メッキを行うことによって形成することができる。また、電気亜鉛メッキ浴には、Ｚｎの他に、Ｍｇ、Ａｌ、Ｓｉ、Ｔｉ、Ｖ、Ｃｒ、Ｍｎ、Ｃｏ、Ｎｉ、Ｃｕ、Ｓｎ、Ｆｅの少なくとも１つの元素を添加してもよい。
【００７８】
第２のメッキ層の形成条件としては、電流密度を１〜２０ｋＡ／ｍ２（より好ましくは５〜１５ｋＡ／ｍ２）とすることで、所望のメッキ付着量を実現することができる。また、電気メッキ時の、メッキ浴と被メッキ材（鋼材）間の相対液流速を０．５ｍ／ｓｅｃ以上とすることで、金属イオンの供給を容易とすることができる。さらに、メッキ浴のｐＨを１以上とすることで、電気メッキ時の競争反応となる水素発生を抑制し、電流効率を著しく低下させることを抑制することができる一方、当該ｐＨを３以下とすることで、メッキ浴中の元素（Ｚｎ、Ｍｇ、Ａｌ、Ｓｉ、Ｔｉ、Ｖ、Ｃｒ、Ｍｎ、Ｃｏ、Ｎｉ、Ｃｕ、Ｓｎ、Ｆｅ）を安定して溶解させた状態に維持することができる。なお、ｐＨを２以下の範囲とした場合には、上記各効果がさらに高いレベルで奏される。
【００７９】
加えて、第２のメッキ層の形成に際しては、メッキ浴温度を電流効率とメッキ液蒸発の観点から、４０〜６０℃とし、メッキ浴に添加剤を適宜添加してもよい。
【００８０】
また、第２のメッキ層は、亜鉛を含む溶融メッキ浴を用いて、鋼材に溶融メッキを行うことによって形成することもできる。また、溶融亜鉛メッキ浴には、Ｚｎの他に、Ｍｇ、Ａｌ、Ｓｉ、Ｔｉ、Ｖ、Ｃｒ、Ｍｎ、Ｃｏ、Ｎｉ、Ｃｕ、Ｓｎの少なくとも１つの元素を添加してもよい。
【００８１】
溶融メッキ浴を用いる場合の第２のメッキ層の形成条件としては４００℃〜６５０℃に加熱したメッキ浴に還元焼鈍を施した鋼材を浸漬し、所定時間後に引き上げればよく、ワイピングを行うことでメッキ付着量を制御できる。また、めっき皮膜にＦｅを含ませる場合にはメッキ浴から引き上げ後４５０℃以上に加熱し、合金化すればよい。
【００８２】
（第１のメッキ層の表面処理方法）
さらに、本発明に係るメッキ鋼材は、各種特性の向上を目的として、最表メッキ層である第１のメッキ層の表面に対し、さらに各種の処理を行うことが可能である。
【００８３】
第１のメッキ層の変色防止と、後述する塗料の密着性改善と、を図るため、第１のメッキ層上に、クロメート処理又はクロメートフリー処理（ノンクロメ−ト処理）により、防錆被膜層を形成する一次防錆処理を行うことができる。クロメート処理の場合には、例えば、クロム酸と反応促進剤とを主成分とするクロメート処理液を用いることができ、クロメ−ト付着量を１〜２００ｍｇ／ｍ２とする。クロメ−ト付着量が１ｍｇ／ｍ２未満であると十分な防錆効果が得られず、また２００ｍｇ／ｍ２を超えると防錆効果が飽和してしまう。
【００８４】
一方、クロメートフリー処理の場合には、有害な六価クロムを処理液中に含有せずにＺｒ、Ｔｉの塩などを含む処理液、或いはシランカップリング剤を含む処理液などを用いることができる。クロメートフリー処理では、Ｔｉ、Ｚｒ、Ｐ、Ｃｅ、Ｓｉ、Ａｌ、Ｌｉ等を主成分とするクロムを含有しないクロメートフリー処理層が形成される。クロメートフリー処理層の付着量は、１〜１０００ｍｇ／ｍ２とすることが好ましい。クロメートフリー処理層の付着量が１ｍｇ／ｍ２未満であると、十分な防錆効果が得られない一方、１０００ｍｇ／ｍ２を超えると、防錆効果が飽和する。
【００８５】
また、メッキ鋼材の変色防止性、及び耐疵付き性をより高いレベルで発揮させるために、クロメート処理等の後に、塗膜を０．５〜１００μｍの厚さで形成することが好ましい。塗膜は公知の塗装方法で形成することができる。塗膜材料としては、アクリル系焼付け塗料、ウレタン系塗料、エポキシ系塗料、ポリエステル系塗料、ポリエ−テルサルホン系塗料、メラミンアルキッド系塗料などが挙げられる。塗膜形成には、これらの塗料を単独で使用してもよいし、これら塗料の混合物を用いてもよい。塗装方法としては、ロールコーター法、カーテンコーター法、スプレーガン法、静電法などが挙げられる。これらの塗装方法の中では、ロールコーター法、カーテンコーター法が生産性と均一性の点で好ましい。なお、本発明に係るメッキ鋼板の高い光沢度を活かすためには、光の散乱や吸収を避けるため、着色顔料を添加していないクリヤ塗料を用いることが好適である。
【００８６】
以上に示す、本発明に係るメッキ鋼材の製造方法によれば、最表メッキ層である第１のメッキ層（第１のメッキ層）を形成するに際し、特定量のジアリルアミン重合体及びジアリルジアルキルアンモニウム塩重合体の少なくとも１種を亜鉛メッキ浴に添加し、かつ、メッキ浴の組成を調整して電気亜鉛メッキを行うことで、優れた耐食性（犠牲防食能）を有するとともに、無彩色であってしかも優れた光沢性を有する、メッキ鋼材を得ることができる。
【実施例】
【００８７】
以下、本発明の効果を発明例により具体的に説明する。なお、本発明は、以下の発明例で用いた条件に限定されるものではない。また、表１〜６−２中の下線部は、本発明の範囲から逸脱していることを意味する。【００８８】
厚さが０．６ｍｍである、焼鈍・調圧済みの鋼板（成分組成として、Ｃ：０．００１％、Ｓｉ：０．０１％、Ｍｎ：０．１％、Ｐ：０．００８％、Ｓ：０．００４％を、それぞれ含む）を、濃度３０ｇ／ＬのＮａ４ＳｉＯ４処理液を用い、処理液６０℃、電流密度２０Ａ／ｄｍ２、処理時間１０秒の条件で電解脱脂し、水洗した。次いで、電解脱脂した鋼材を、濃度５０ｇ／Ｌの６０℃Ｈ２ＳＯ４水溶液に１０秒間浸漬し、さらに水洗することで、メッキ前処理を行った。なお、鋼板のＬ方向（圧延方向に平行な方向）のＲａ（算術平均粗さ）は０．６μｍであった。【００８９】
次いで、表１に示す組成を有し、かつ、表２、表３−１、及び表３−２に示す添加剤を含有させたメッキ浴を用いて、表２、表３−１、及び表３−２に示す諸条件で電気メッキを行い、鋼板上に第１のメッキ層を形成し、表４、表５−１及び表５−２に示す各特性を示す試験例１〜７４を得た。【００９０】
続いて、表４に示す特定の試験例（試験例１、３、８、９、１２、１９）と同一の鋼板及び第１のメッキ層を有し、かつ、これらの間に表６−１及び表６−２に示す組成の第２のメッキ層を備える試験例７５〜１２５を得た。第２のメッキ層の形成態様は、第１のメッキ層の形成態様に準ずる態様とした。【００９１】
なお、表４〜表６−２中、金属間化合物相の存在形態について、δ相（ＦｅＺｎ１０）、Γ相（Ｆｅ３Ｚｎ７）、Γ１相（ＦｅＺｎ４）のいずれかを主相とするものを「Ａ」、δ相（ＦｅＺｎ１０）、Γ相（Ｆｅ３Ｚｎ７）、Γ１相（ＦｅＺｎ４）、δ相（Ｎｉ３Ｚｎ２２）、γ相（Ｎｉ５Ｚｎ２１）、及びγ相（Ｃｏ５Ｚｎ２１）のうちの少なくとも１つの金属間化合物相を含むものを「Ｂ」、上記Ａ、Ｂに該当しない場合を「Ｃ」と標記した。また、これらの表中、Ｘ線回折強度について、４５．１°〜４６．１°のピーク強度の最大値が４８．０°〜５２．０°のピーク強度の最大値の１０％以下の場合を「Ａ」、１０％超〜２０％以下の場合を「Ｂ」、２０％超の場合を「Ｃ」と標記した。【００９２】
【表１】
0005861806.tif 000002
【００９３】
【表２】
0005861806.tif 000003
【００９４】
【表３−１】
0005861806.tif 000004
【００９５】
【表３−２】
0005861806.tif 000005
【００９６】
【表４】
0005861806.tif 000006
【００９７】
【表５−１】
0005861806.tif 000007
【００９８】
【表５−２】
0005861806.tif 000008
【００９９】
【表６−１】
0005861806.tif 000009
【０１００】
【表６−２】
0005861806.tif 000010
【０１０１】
メッキ後、第１のメッキ層の付着量が表４、表５−１及び表５−２に示すような各メッキ鋼板、或いは第１及び第２のメッキ層の付着量が表６−１及び表６−２に示すようなメッキ鋼板を水洗・乾燥した。次いで、測定機器としてコニカミノルタ製ＣＭ−２５００ｄを用い、光源Ｄ６５、１０°視野で、ＳＣＩ方式にて、「ａ＊」及び「ｂ＊」を測定した。また、光沢度計でＧｓ６０°を、Ｌ方向（圧延方向）及びＣ方向（圧延方向に直角な方向）の各Ｒａ（算術平均粗さ）に基づいて、測定した。表４〜表６−２に示す「Ｇｓ６０°」とは、Ｌ方向、Ｃ方向の各Ｒａに基づいて測定した値の平均値である。さらに、第１のメッキ層に含まれる炭素含有率（質量％）を、ＨＯＲＩＢＡ製高周波グロー放電発光表面分析装置を用いて、Ｘ線回折ピークの形状分析によりメッキ層の平均結晶粒径（ｎｍ）を求めることで算出した。なお、平均結晶粒径を求めるに際して、Ｓｈｅｒｒｅの式｛（Ｄ＝（０．９λ）／（βｃｏｓθ））｝を用いた。Ｘ線回折測定は、ターゲットにＣｏを用い、加速電圧３０ｋＶ、電流１００ｍＡ、スキャンスピード：１°／ｍｉｎ、走査軸：２θで測定した。以上の評価結果を表４〜表６−２に併記する。【０１０２】
第１及び第２のメッキ層の分析方法については、以下のとおりとした。即ち、各元素の含有率については、表面から深さ方向にグロー放電発光分析（ＧＤＳ: Ｇｒｏｗ Ｄｉｓｃｈａｒｇｅ ｅｍｉｓｓｉｏｎ ａｔｏｍｉｃ Ｓｐｅｃｔｒｏｍｅｔｒｙ)を行って分析した。【０１０３】
また、この際のめっき層／鋼基材等の界面は以下のようにして決定した。即ち、表面から分析するに際し、金属元素の合計が７０質量％を越えたところを第１のメッキ層の最表面と判別し、Ｆｅ、Ｎｉ、Ｃｏの合計が５〜２０質量％、かつ炭素が０．１〜２０質量％である領域を第１のメッキ層と判定し、そこから鋼基材に由来するＦｅが５０質量％を越える深さまでを第２のメッキ層と判定した。また、第２のメッキ層が無い場合には金属元素の合計が７０質量％を越えたところから鋼基材に由来するＦｅが５０質量％を越える深さまでを第１のめっき層と判定した。
表４〜表６−２によれば、（メッキ層に含ませる亜鉛以外の元素の割合と、特に、当該メッキ層に含ませる金属間化合物相の種類と、について改良を行った）発明例はいずれも、｛（２ａ＊）２＋（ｂ＊）２｝０．５が５．０以下であり、Ｇｓ６０°が８０以上であった。このため、発明例のメッキ鋼材については、いずれも、優れた耐食性を有するとともに、無彩色であってしかも優れた光沢性を有する、といえる。【０１０４】
これに対し、（メッキ層に含ませる亜鉛以外の元素の割合と、特に、当該メッキ層に含ませる金属間化合物相の種類と、の少なくとも１つについて改良を行っていない）比較例はいずれも、｛（２ａ＊）２＋（ｂ＊）２｝０．５≦５．０、及びＧｓ６０°≧８０の少なくとも１つを満たさなかった。このため、比較例のメッキ鋼材については、いずれも、優れた耐食性を有するとともに、無彩色であってしかも優れた光沢性を有する、とはいえない。
【要約】
本発明は、優れた耐食性を有するとともに、無彩色であってしかも優れた光沢性を有する、メッキ鋼材に関する。鋼材と、上記鋼材の表面に直接的又は間接的に形成された第１のメッキ層と、を備える。上記第１のメッキ層は、合計含有率が５．０〜２０質量％であるＦｅ、Ｎｉ、Ｃｏのうちの少なくとも１つの元素と、０．１〜２０質量％の炭素と、Ｚｎとを含む。上記第１のメッキ層について、δ相（ＦｅＺｎ１０）、Γ相（Ｆｅ３Ｚｎ７）及びΓ１相（ＦｅＺｎ４）の含有量が５０％以上である。上記第１のメッキ層の表面が、光源Ｄ６５光、１０°視野の分光測色において、ＳＣＩ方式で｛（２ａ＊）２＋（ｂ＊）２｝０．５≦５．０を満たし、６０°鏡面光沢法Ｇｓ６０°によるメッキ表面光沢度が８０以上である。